(57)【要約】【課題】本発明は、エタノールの転化率およびブタジエンの選択率をいずれも高くし、ブタジエンの収率を向上させることができる固体触媒およびそれを用いたブタジエンの製造方法を提供することを課題とする。【解決手段】金属（Ａ）と金属（Ｂ）と金属（Ｃ）とを担体に担持してなる固体触媒であって、  上記金属（Ａ）が、第１２族から選択される金属であり、  上記金属（Ｂ）が、第４族から選択される金属であり、  上記金属（Ｃ）が、第２族、スカンジウム、セリウム、ネオジム、ガドリニウム、第６族、第７族、第９族、パラジウム、および、第１３族からなる群から選択される少なくとも１種の金属である、固体触媒。【選択図】なし【特許請求の範囲】
【請求項１】
金属（Ａ）と金属（Ｂ）と金属（Ｃ）とを担体に担持してなる固体触媒であって、
前記金属（Ａ）が、第１２族から選択される金属であり、
前記金属（Ｂ）が、第４族から選択される金属であり、
前記金属（Ｃ）が、第２族、スカンジウム、セリウム、ネオジム、ガドリニウム、第６族、第７族、第９族、パラジウム、および、第１３族からなる群から選択される少なくとも１種の金属である、固体触媒。
【請求項２】
前記金属（Ａ）が亜鉛であり、前記金属（Ｂ）がジルコニウムである、請求項１に記載の固体触媒。
【請求項３】
前記金属（Ｃ）が、第２族、第６族、第７族、第９族、および、第１３族からなる群から選択される少なくとも１種の金属である、請求項１または２に記載の固体触媒。
【請求項４】
前記金属（Ａ）の含有量が、前記担体の質量に対して０．５〜５０質量％であり、
前記金属（Ｂ）の含有量が、前記担体の質量に対して０．５〜５０質量％であり、
前記金属（Ｃ）の含有量が、前記担体の質量に対して０．０５〜５質量％である、請求項１〜３のいずれかに記載の固体触媒。
【請求項５】
前記担体が、シリカである、請求項１〜４のいずれかに記載の固体触媒。
【請求項６】
前記シリカが、平均細孔径が３〜１５ｎｍの範囲にあるシリカである、請求項５に記載の固体触媒。
【請求項７】
触媒の存在下で、エタノールまたはエタノールとアセトアルデヒドとの混合物からブタジエンを得るブタジエンの製造方法であって、
前記触媒が、請求項１〜６のいずれかに記載の固体触媒である、ブタジエンの製造方法。
【発明の詳細な説明】
【技術分野】
【０００１】
本発明は、固体触媒およびそれを用いたブタジエンの製造方法に関する。
【背景技術】
【０００２】
従来、１，３−ブタジエン（以下、「ブタジエン」とも略す。）は、モノマーとしてブタジエンゴム（ＢＲ）、スチレン・ブタジエンゴム（ＳＢＲ）等の合成ゴムの原料として使用されており、主として、ナフサをエチレンクラッカー（ナフサクラッカー）により熱分解してエチレンやプロピレンを生成させる際の副生成物として得られている。
しかしながら、近年の原料のライトフィード化により、ブタジエンの生成量が減少してきている。
そこで、石化代替原料として、バイオマス（トウモロコシやサトウキビ）を発酵させ、ブタンジオール、ブタノール、ブテンまたはエタノールを経由してブタジエンを製造するプロセスが研究されている。
【０００３】
ここで、エタノールからブタジエンを１ステップ法で製造する方法としては、例えば、非特許文献１には、ＺｒとＺｎをシリカに担持してなる触媒や、ＣｕとＺｒとＺｎをシリカに担持してなる触媒などにエタノールを接触させることで、エタノールの転化率が高くなり、また、生成物中のブタジエンの選択率が高くなることが開示されている。
【０００４】
また、特許文献１には、（Ａ）成分：第１１族及び第１０族からなる群から選択される金属と、（Ｂ）成分：第１２族及び第３族ランタノイドからなる群から選択される金属と、（Ｃ）成分：第４族から選択される金属とを担体に担持してなる固体触媒の存在下で、エタノール又はエタノールとアセトアルデヒドとの混合物からブタジエンを生成させる工程を含む、ブタジエンの製造方法が開示されている（［請求項１］）。
【０００５】
更に、特許文献２には、１，３−ブタジエンを生産するためのプロセスであって、ランタン、ジルコニウム、及び亜鉛含む担持触媒であって、担体がシリカを含むものである担持触媒を用いる方法が開示されている（［請求項１］）。
【先行技術文献】
【特許文献】
【０００６】
【特許文献１】特開２０１６−０２３１４１号公報
【特許文献２】特表２０１６−５１８３９５号公報
【非特許文献】
【０００７】
【非特許文献１】Matthew D. Jones et. al, “Investigations into the conversion of ethanol into 1,3-butadiene”, Catalysis Science & Technology, 2011, 1, 267-272
【発明の概要】
【発明が解決しようとする課題】
【０００８】
本発明者らは、特許文献１および２ならびに非特許文献１に記載されたブタジエンの製造方法について、使用する固体触媒について検討したところ、担持させる金属の組み合わせによっては、エタノールの転化率およびブタジエンの選択率のいずれか一方または両方が低くなるため、ブタジエンの収率向上に改善の余地があることを明らかとした。
【０００９】
そこで、本発明は、エタノールの転化率およびブタジエンの選択率をいずれも高くし、ブタジエンの収率を向上させることができる固体触媒およびそれを用いたブタジエンの製造方法を提供することを課題とする。
【課題を解決するための手段】
【００１０】
本発明者らは、上記課題を達成するために鋭意検討した結果、第１２族から選択される金属（Ａ）と、第４族から選択される金属（Ｂ）と、第２族、スカンジウム、セリウム、ネオジム、ガドリニウム、第６族、第７族、第９族、パラジウム、および、第１３族からなる群から選択される少なくとも１種の金属（Ｃ）とを担持させた固体触媒を用いることにより、エタノールの転化率およびブタジエンの選択率がいずれも高くなり、ブタジエンの収率が向上することを見出し、本発明を完成させた。
すなわち、本発明者らは、以下の構成により上記課題が解決できることを見出した。
【００１１】
［１］  金属（Ａ）と金属（Ｂ）と金属（Ｃ）とを担体に担持してなる固体触媒であって、
上記金属（Ａ）が、第１２族から選択される金属であり、
上記金属（Ｂ）が、第４族から選択される金属であり、
上記金属（Ｃ）が、第２族、スカンジウム、セリウム、ネオジム、ガドリニウム、第６族、第７族、第９族、パラジウム、および、第１３族からなる群から選択される少なくとも１種の金属である、固体触媒。
［２］  上記金属（Ａ）が亜鉛であり、上記金属（Ｂ）がジルコニウムである、［１］に記載の固体触媒。
［３］  上記金属（Ｃ）が、第２族、第６族、第７族、第９族、および、第１３族からなる群から選択される少なくとも１種の金属である、［１］または［２］に記載の固体触媒。
［４］  上記金属（Ａ）の含有量が、上記担体の質量に対して０．５〜５０質量％であり、上記金属（Ｂ）の含有量が、上記担体の質量に対して０．５〜５０質量％であり、上記金属（Ｃ）の含有量が、上記担体の質量に対して０．０５〜５質量％である、［１］〜［３］のいずれかに記載の固体触媒。
［５］  上記担体が、シリカである、［１］〜［４］のいずれかに記載の固体触媒。
［６］  上記シリカが、平均細孔径が３〜１５ｎｍの範囲にあるシリカである、［５］に記載の固体触媒。
［７］  触媒の存在下で、エタノールまたはエタノールとアセトアルデヒドとの混合物からブタジエンを得るブタジエンの製造方法であって、
上記触媒が、［１］〜［６］のいずれかに記載の固体触媒である、ブタジエンの製造方法。
【発明の効果】
【００１２】
本発明によれば、エタノールの転化率およびブタジエンの選択率をいずれも高くし、ブタジエンの収率を向上させることができる固体触媒およびそれを用いたブタジエンの製造方法を提供することができる。
【発明を実施するための形態】
【００１３】
以下に、本発明の固体触媒、および、本発明のブタジエンの製造方法について説明する。
なお、本明細書において「〜」を用いて表される数値範囲は、「〜」の前後に記載される数値を下限値および上限値として含む範囲を意味する。
また、本明細書において「ブタジエン」とは、「１，３−ブタジエン」のことを示す。
【００１４】
［固体触媒］
本発明の固体触媒は、金属（Ａ）と金属（Ｂ）と金属（Ｃ）とを担体に担持してなる固体触媒である。
ここで、上記金属（Ａ）は、第１２族から選択される金属であり、上記金属（Ｂ）は、第４族から選択される金属であり、上記金属（Ｃ）は、第２族、スカンジウム、セリウム、ネオジム、ガドリニウム、第６族、第７族、第９族、パラジウム、および、第１３族からなる群から選択される少なくとも１種の金属である。
本発明においては、金属（Ａ）、金属（Ｂ）および金属（Ｃ）は、担体上に、金属として存在していてもよいし、金属酸化物等の化合物として存在していてもよい。
【００１５】
〔担体〕
本発明の固体触媒に用いる担体は、後述する金属（Ａ）、金属（Ｂ）および金属（Ｃ）を担持できれば特に限定されず、その具体例としては、シリカ、アルミナ、マグネシアなどが挙げられる。
これらのうち、エタノールの転化率およびブタジエンの選択率がより高くなる理由から、シリカであることが好ましい。
【００１６】
本発明においては、ブタジエンの選択率がより高くなる理由から、担体として、平均細孔径が３〜１５ｎｍの範囲にあるシリカを用いることが好ましく、平均細孔径が３ｎｍ超１０ｎｍ以下の範囲にあるシリカを用いることがより好ましい。
ここで、「平均細孔径」とは、窒素の吸着等温線からＢＪＨ法あるいはＤＦＴ法で求めた細孔径分布曲線のピーク値を示す細孔径をいう。
【００１７】
〔金属（Ａ）〕
本発明の固体触媒が有する金属（Ａ）は、第１２族から選択される金属である。
第１２族の金属としては、具体的には、例えば、亜鉛（Ｚｎ）、カドミウム（Ｃｄ）、水銀（Ｈｇ）が挙げられる。
これらのうち、エタノールの転化率およびブタジエンの選択率がより高くなる理由から、亜鉛であることが好ましい。
【００１８】
上記金属（Ａ）の原料は特に限定されないが、例えば、第１２族から選択される金属の硝酸塩、酢酸塩、およびこれらの水和物などが挙げられる。具体的には、Ｚｎ（ＮＯ３）２、Ｚｎ（ＮＯ３）２・６Ｈ２Ｏ、Ｚｎ（ＯＣＯＣＨ３）２などが挙げられる。
【００１９】
上記金属（Ａ）の含有量は、上述した担体の質量に対して、０．１〜５０質量％であることが好ましく、０．１〜４０質量％であることがより好ましく、０．２〜３０質量％であることが更に好ましい。
ここで、金属（Ａ）、後述する金属（Ｂ）および金属（Ｃ）の「含有量」は、例えば、ＩＣＰまたは蛍光Ｘ線等により測定することができる。
【００２０】
〔金属（Ｂ）〕
本発明の固体触媒が有する金属（Ｂ）は、第４族から選択される金属である。
第４族の金属としては、具体的には、例えば、チタン（Ｔｉ）、ジルコニウム（Ｚｒ）、ハフニウム（Ｈｆ）が挙げられる。
これらのうち、エタノールの転化率およびブタジエンの選択率がより高くなる理由から、ジルコニウムが好ましい。
【００２１】
上記金属（Ｂ）の原料は特に限定されないが、例えば、第４族から選択される金属の硝酸塩、オキシ硝酸塩、酢酸塩、オキシ酢酸塩、および、これらの水和物などが挙げられる。具体的には、ＺｒＯ（ＮＯ３）２、ＺｒＯ（ＮＯ３）２・２Ｈ２Ｏ、ＺｒＯ（ＯＣＯＣＨ３）２などが挙げられる。
【００２２】
上記金属（Ｂ）の含有量は、上述した担体の質量に対して、０．１〜５０質量％であることが好ましく、０．１〜４０質量％であることがより好ましく、０．２〜３０質量％であることが更に好ましい。
【００２３】
〔金属（Ｃ）〕
本発明の固体触媒が有する金属（Ｃ）は、第２族、スカンジウム、セリウム、ネオジム、ガドリニウム、第６族、第７族、第９族、パラジウム、および、第１３族からなる群から選択される少なくとも１種の金属である。
【００２４】
＜第２族＞
第２族の金属としては、具体的には、例えば、ベリリウム（Ｂａ）、マグネシウム（Ｍｇ）、カルシウム（Ｃａ）、ストロンチウム（Ｓｒ）、バリウム（Ｂａ）が挙げられる。
これらのうち、エタノールの転化率およびブタジエンの選択率がより高くなる理由から、マグネシウム、カルシウム、バリウムであることが好ましい。
第２族の金属原料は特に限定されないが、例えば、第２族から選択される金属の硝酸塩、オキシ硝酸塩、酢酸塩、オキシ酢酸塩、および、これらの水和物などが挙げられる。具体的には、硝酸マグネシウム六水和物、硝酸カルシウム四水和物、硝酸バリウムなどが挙げられる。
【００２５】
＜スカンジウム＞
スカンジウム（Ｓｃ）の金属原料は特に限定されないが、例えば、第３族から選択される金属の硝酸塩、オキシ硝酸塩、酢酸塩、オキシ酢酸塩、および、これらの水和物などが挙げられる。具体的には、硝酸スカンジウム五水和物などが挙げられる。
【００２６】
＜セリウム＞
セリウム（Ｃｅ）の金属原料は特に限定されないが、例えば、第３族ランタノイドから選択される金属の硝酸塩、オキシ硝酸塩、酢酸塩、オキシ酢酸塩、および、これらの水和物などが挙げられる。具体的には、硝酸セリウム（ＩＩＩ）六水和物などが挙げられる。
＜ネオジム＞
ネオジム（Ｎｄ）の金属原料は特に限定されないが、例えば、第３族ランタノイドから選択される金属の硝酸塩、オキシ硝酸塩、酢酸塩、オキシ酢酸塩、および、これらの水和物などが挙げられる。具体的には、硝酸ネオジム（ＩＩＩ）六水和物などが挙げられる。
＜ガドリニウム＞
ガドリニウム（Ｇｄ）の金属原料は特に限定されないが、例えば、第３族ランタノイドから選択される金属の硝酸塩、オキシ硝酸塩、酢酸塩、オキシ酢酸塩、および、これらの水和物などが挙げられる。具体的には、硝酸ガドリニウム六水和物などが挙げられる。
【００２７】
＜第６族＞
第６族の金属としては、具体的には、例えば、クロム（Ｃｒ）、モリブデン（Ｍｏ）、タングステン（Ｗ）が挙げられる。
これらのうち、エタノールの転化率およびブタジエンの選択率がより高くなる理由から、クロムであることが好ましい。
第６族の金属原料は特に限定されないが、例えば、第６族から選択される金属の硝酸塩、オキシ硝酸塩、酢酸塩、オキシ酢酸塩、および、これらの水和物などが挙げられる。具体的には、硝酸クロム（ＩＩＩ）九水和物、灰重石などが挙げられる。
【００２８】
＜第７族＞
第７族の金属としては、具体的には、例えば、マンガン（Ｍｎ）、テクネチウム（Ｔｃ）、レニウム（Ｒｅ）が挙げられる。
これらのうち、エタノールの転化率およびブタジエンの選択率がより高くなり、かつ、原料コストが低く、入手容易性などの理由から、マンガンであることが好ましい。
第７族の金属原料は特に限定されないが、例えば、第７族から選択される金属の硝酸塩、オキシ硝酸塩、酢酸塩、オキシ酢酸塩、および、これらの水和物などが挙げられる。具体的には、硝酸マンガン六水和物などが挙げられる。
【００２９】
＜第９族＞
第９族の金属としては、具体的には、例えば、コバルト（Ｃｏ）、ロジウム（Ｒｈ）、イリジウム（Ｉｒ）が挙げられる。
これらのうち、エタノールの転化率およびブタジエンの選択率がより高くなる理由から、コバルトであることが好ましい。
第９族の金属原料は特に限定されないが、例えば、第９族から選択される金属の硝酸塩、オキシ硝酸塩、酢酸塩、オキシ酢酸塩、塩化物、および、これらの水和物などが挙げられる。具体的には、硝酸コバルト六水和物、塩化イリジウム水和物、塩化ロジウム三水和物などが挙げられる。
【００３０】
＜パラジウム＞
パラジウム（Ｐｄ）の金属原料は特に限定されないが、例えば、パラジウムの硝酸塩、オキシ硝酸塩、酢酸塩、オキシ酢酸塩、および、これらの水和物などが挙げられる。具体的には、硝酸パラジウム、塩化パラジウムなどが挙げられる。
【００３１】
＜第１３族＞
第１３族の金属としては、具体的には、例えば、アルミニウム（Ａｌ）、ガリウム（Ｇａ）、インジウム（Ｉｎ）が挙げられる。
これらのうち、エタノールの転化率およびブタジエンの選択率がより高くなる理由から、ガリウムであることが好ましい。
第１３族の金属原料は特に限定されないが、例えば、第１３族から選択される金属の硝酸塩、オキシ硝酸塩、酢酸塩、オキシ酢酸塩、および、これらの水和物などが挙げられる。具体的には、硝酸アルミニウム九水和物、硝酸ガリウム水和物、硝酸インジウム三水和物などが挙げられる。
【００３２】
本発明においては、エタノールの転化率およびブタジエンの選択率がより高くなる理由から、上記金属（Ｃ）が、上述した第２族、第６族、第７族、第９族、および、第１３族からなる群から選択される少なくとも１種の金属であることが好ましい。
【００３３】
上記金属（Ｃ）の含有量は、上述した担体の質量に対して、０．１〜５０質量％であることが好ましく、０．１〜４０質量％であることがより好ましく、０．２〜３０質量％であることが更に好ましい。
なお、上述した金属（Ａ）および金属（Ｂ）の合計質量に対する金属（Ｃ）の質量比〔Ｃ／（Ａ＋Ｂ）〕は、触媒寿命が向上し、ブタジエンの選択率がより向上する理由から、１／９〜５／１であることが好ましく、２／８〜５／２であることがより好ましい。
【００３４】
〔固体触媒の調製方法〕
本発明の固体触媒の調製方法は特に限定されず、例えば、含浸法、ゾルゲル法等の公知の方法を採用することができる。これらの中でも、得られる固体触媒の活性および選択性が高く、また、簡便であることから、含浸法が好ましい。
含浸方法としては、例えば、噴霧法、コーティング法、ポアフィリング法、選択吸着法などの公知の手法を採用することができる。具体的には、上述した金属（Ａ）、金属（Ｂ）および金属（Ｃ）の原料となる金属の硝酸塩、酢酸塩等を水に溶解させ、得られた水溶液を上述した担体に含浸させ、その後、担体を乾燥させる方法が挙げられる。なお、乾燥方法や乾燥時間は特に限定されないが、６０〜８０℃で減圧乾燥することが好ましい。また、乾燥後に、２００〜６００℃の温度で焼成することが好ましい。
また、上述した調製方法以外にも、例えば、上述した金属（Ａ）、金属（Ｂ）および金属（Ｃ）の原料となる金属の硝酸塩、酢酸塩等を混合した後に、加熱、濃縮、水熱合成などの処理を施し、乾燥・焼成する方法も挙げられる。
また、調製した触媒は、使用前に、必要に応じて、成型、整粒などを施してもよい。
【００３５】
［ブタジエンの製造方法］
本発明のブタジエンの製造方法（以下、「本発明の製造方法」とも略す。）は、上述した本発明の固体触媒の存在下で、エタノールまたはエタノールとアセトアルデヒドとの混合物からブタジエンを得るブタジエンの製造方法である。
【００３６】
〔原料〕
本発明の製造方法では、目的生成物であるブタジエンの原料として、エタノール、または、エタノールとアセトアルデヒドとの混合物を使用する。
また、原料は、適宜希釈して、固体触媒に接触させてもよい。
また、原料を希釈する媒体（以下、「希釈媒体」ともいう。）としては、具体的には、例えば、窒素、アルゴン、ヘリウム等の不活性ガスが挙げられる。
また、原料は、エタノール、アセトアルデヒド、希釈媒体以外の不純物等を含んでいてもよい。
【００３７】
本発明の製造方法においては、原料として、エタノールとアセトアルデヒドとの混合物を使用する場合、エタノールとアセトアルデヒドの質量比（エタノール：アセトアルデヒド）は、特に限定されるものではないが、例えば、１９：１〜１：９の範囲が好ましく、１６：４〜２：８の範囲が更に好ましい。
【００３８】
〔反応条件等〕
本発明の製造方法は、公知の反応形式で実施でき、流通式でも、バッチ式でも、その他でもよいが、生産性の観点から、流通式で実施することが好ましい。
また、本発明の製造方法は、気相で行っても、液相で行ってもよいが、高い反応温度を適用でき、原料の転化率が向上する観点から、気相条件下で行うことが好ましい。
また、所望により、反応開始前に、触媒を還元してもよく、例えば、水素気流中、２００〜５００℃で、触媒を還元した後、原料と接触させて、ブタジエンの生成工程を実施してもよい。
【００３９】
原料を固体触媒に接触させる方法としては、例えば、懸濁床方式、流動床方式、固定床方式等を挙げることができる。また、本発明は、気相法、液相法のいずれであってもよいが、気相法を用いることが好ましい。
【００４０】
気相で反応を行う場合、原料ガス（例えば、エタノールガス、好ましくはエタノールガスとアセトアルデヒドガスの混合物）は、希釈することなく反応器に供給してもよく、窒素、ヘリウム、アルゴン、水蒸気、などの不活性ガスにより適宜希釈して反応器に供給してもよい。
【００４１】
反応温度としては、２６０〜５００℃であることが好ましく、３００〜４８０℃であることがより好ましい。
反応圧力は、常圧から高圧までの広い範囲で適宜設定できるが、製造効率や装置構成などの観点から、１．０ＭＰａ以下に設定することが好ましい。
【００４２】
原料と固体触媒との接触時間は、原料の供給速度を調整することによりコントロールすることができ、単位触媒あたりの重量空間速度（ＷＨＳＶ）は１．０〜４０ｇ−原料／ｇ−ｃａｔ・ｈであることが好ましく、２．０〜２０ｇ−原料／ｇ−ｃａｔ・ｈであることがより好ましい。
【００４３】
反応終了後、反応生成物は、例えば、蒸留、抽出、膜分離等の分離手段や、これらを組み合わせた分離手段により、軽質ガス、Ｃ４留分、重質分、水、エタノール、アセトアルデヒド等に分離精製することができる。
【実施例】
【００４４】
以下に実施例に基づいて本発明をさらに詳細に説明する。以下の実施例に示す材料、使用量、割合、処理内容および処理手順等は、本発明の趣旨を逸脱しない限り適宜変更することができる。したがって、本発明の範囲は以下に示す実施例により限定的に解釈されるべきものではない。
【００４５】
〔実施例１〕
Ｃａ（ＮＯ３）２・４Ｈ２Ｏ（Ｃａ塩）０．０２１ｇ、Ｚｎ（ＮＯ３）２・６Ｈ２Ｏ（Ｚｎ塩）０．１８３ｇ、および、ＺｒＯ（ＮＯ３）２・２Ｈ２Ｏ（Ｚｒ塩）０．１０８ｇを水１ｍｌに溶解させて水溶液１を調製した。
調製した水溶液１を、シリカ（富士シリシア株式会社製、商品名：ＣＡＲｉＡＣＴ Ｇ−６、平均細孔径：６ｎｍ）に含浸させた後、１１０℃で４時間乾燥し、更に５００℃で４時間焼成することにより、Ｃａ、ＺｎおよびＺｒがシリカに担持されてなる固体触媒１を調製した。
下記表１に、担体の平均細孔径および半値幅、ならびに、担持させる金属の種類および担持量を示す。
【００４６】
得られた固体触媒１の０．３ｇを固定床流通式反応器に充填し、Ｎ２ガスを５〜１５ｍｌ／ｍｉｎで流し、更に、エタノール（ＥｔＯＨ）を０．０３ｍｌ／ｍｉｎの割合で、Ｎ２ガス流に添加し、反応温度４２５℃、大気圧下において、重量空間速度（ＷＨＳＶ）４．７ｇ−原料／ｇ−ｃａｔ・ｈの条件で流通させた。下記表１に、原料、反応温度および重量空間速度（ＷＨＳＶ）を示す。
反応を２時間行い、得られた生成物をガスクロマトグラフ（島津製作所社製）を用いて分析した。
また、以下の式に従って、原料の転化率、ブタジエン（ＢＤ）選択率、ＢＤ収率、および、ＢＤ生産性を算出した。これらの結果を下記表１に示す。
原料の転化率＝（原料投入量−未反応原料の留出量）／（原料投入量）×１００（％）
ＢＤ選択率＝（ブタジエンの生成量）／（原料投入量−未反応原料の留出量）×１００（Ｃ−ｍｏｌ％）
ＢＤ収率＝（原料の転化率）×（ＢＤ選択率）÷１００（Ｃ−ｍｏｌ％）
ＢＤ生産性＝（１時間あたりのブタジエンの生成質量）／（使用した触媒質量）（ｇ−ＢＤ／ｇ−ｃａｔ・ｈ）
【００４７】
〔実施例２〕
水溶液１に代えて、Ｍｇ（ＮＯ３）２・６Ｈ２Ｏ（Ｍｇ原料）０．０３２ｇ、Ｚｎ（ＮＯ３）２・６Ｈ２Ｏ（Ｚｎ塩）０．１８３ｇ、および、ＺｒＯ（ＮＯ３）２・２Ｈ２Ｏ（Ｚｒ塩）０．１０８ｇを水１ｍｌに溶解させた水溶液２を用いた以外は、実施例１と同様の方法で、原料の転化率、ブタジエン（ＢＤ）選択率、ＢＤ収率、および、ＢＤ生産性を算出した。これらの結果を下記表１に示す。
【００４８】
〔実施例３〕
水溶液１に代えて、Ｂａ（ＮＯ３）２（Ｂａ原料）０．００９ｇ、Ｚｎ（ＮＯ３）２・６Ｈ２Ｏ（Ｚｎ塩）０．１８３ｇ、および、ＺｒＯ（ＮＯ３）２・２Ｈ２Ｏ（Ｚｒ塩）０．１０８ｇを水１ｍｌに溶解させた水溶液３を用いた以外は、実施例１と同様の方法で、原料の転化率、ブタジエン（ＢＤ）選択率、ＢＤ収率、および、ＢＤ生産性を算出した。これらの結果を下記表１に示す。
【００４９】
〔実施例４〕
水溶液１に代えて、Ｓｃ（ＮＯ３）２（Ｓｃ原料）０．０２２ｇ、Ｚｎ（ＮＯ３）２・６Ｈ２Ｏ（Ｚｎ塩）０．１８３ｇ、および、ＺｒＯ（ＮＯ３）２・２Ｈ２Ｏ（Ｚｒ塩）０．１０８ｇを水１ｍｌに溶解させた水溶液４を用いた以外は、実施例１と同様の方法で、原料の転化率、ブタジエン（ＢＤ）選択率、ＢＤ収率、および、ＢＤ生産性を算出した。これらの結果を下記表１に示す。
【００５０】
〔実施例５〕
水溶液１に代えて、Ｎｄ（ＮＯ３）３・６Ｈ２Ｏ（Ｎｄ原料）０．０１３ｇ、Ｚｎ（ＮＯ３）２・６Ｈ２Ｏ（Ｚｎ塩）０．１８３ｇ、および、ＺｒＯ（ＮＯ３）２・２Ｈ２Ｏ（Ｚｒ塩）０．１０８ｇを水１ｍｌに溶解させた水溶液５を用いた以外は、実施例１と同様の方法で、原料の転化率、ブタジエン（ＢＤ）選択率、ＢＤ収率、および、ＢＤ生産性を算出した。これらの結果を下記表１に示す。
【００５１】
〔実施例６〕
水溶液１に代えて、Ｇｄ（ＮＯ３）３・６Ｈ２Ｏ（Ｇｄ原料）０．０１２ｇ、Ｚｎ（ＮＯ３）２・６Ｈ２Ｏ（Ｚｎ塩）０．１８３ｇ、および、ＺｒＯ（ＮＯ３）２・２Ｈ２Ｏ（Ｚｒ塩）０．１０８ｇを水１ｍｌに溶解させた水溶液６を用いた以外は、実施例１と同様の方法で、原料の転化率、ブタジエン（ＢＤ）選択率、ＢＤ収率、および、ＢＤ生産性を算出した。これらの結果を下記表１に示す。
【００５２】
〔実施例７〕
水溶液１に代えて、Ｃｅ（ＮＯ３）３・６Ｈ２Ｏ（Ｃｅ原料）０．０１２ｇ、Ｚｎ（ＮＯ３）２・６Ｈ２Ｏ（Ｚｎ塩）０．１８３ｇ、および、ＺｒＯ（ＮＯ３）２・２Ｈ２Ｏ（Ｚｒ塩）０．１０８ｇを水１ｍｌに溶解させた水溶液７を用いた以外は、実施例１と同様の方法で、原料の転化率、ブタジエン（ＢＤ）選択率、ＢＤ収率、および、ＢＤ生産性を算出した。これらの結果を下記表１に示す。
【００５３】
〔実施例８〕
水溶液１に代えて、Ｃｒ（ＮＯ３）３・９Ｈ２Ｏ（Ｃｒ原料）０．０２６ｇ、Ｚｎ（ＮＯ３）２・６Ｈ２Ｏ（Ｚｎ塩）０．１８３ｇ、および、ＺｒＯ（ＮＯ３）２・２Ｈ２Ｏ（Ｚｒ塩）０．１０８ｇを水１ｍｌに溶解させた水溶液８を用いた以外は、実施例１と同様の方法で、原料の転化率、ブタジエン（ＢＤ）選択率、ＢＤ収率、および、ＢＤ生産性を算出した。これらの結果を下記表１に示す。
【００５４】
〔実施例９〕
水溶液１に代えて、Ｍｎ（ＮＯ３）２・６Ｈ２Ｏ（Ｍｎ原料）０．０１６ｇ、Ｚｎ（ＮＯ３）２・６Ｈ２Ｏ（Ｚｎ塩）０．１８３ｇ、および、ＺｒＯ（ＮＯ３）２・２Ｈ２Ｏ（Ｚｒ塩）０．１０８ｇを水１ｍｌに溶解させた水溶液９を用いた以外は、実施例１と同様の方法で、原料の転化率、ブタジエン（ＢＤ）選択率、ＢＤ収率、および、ＢＤ生産性を算出した。これらの結果を下記表１に示す。
【００５５】
〔実施例１０〕
水溶液１に代えて、Ｃｏ（ＮＯ３）２・６Ｈ２Ｏ（Ｃｏ原料）０．０１８ｇ、Ｚｎ（ＮＯ３）２・６Ｈ２Ｏ（Ｚｎ塩）０．１８３ｇ、および、ＺｒＯ（ＮＯ３）２・２Ｈ２Ｏ（Ｚｒ塩）０．１０８ｇを水１ｍｌに溶解させた水溶液１０を用いた以外は、実施例１と同様の方法で、原料の転化率、ブタジエン（ＢＤ）選択率、ＢＤ収率、および、ＢＤ生産性を算出した。これらの結果を下記表１に示す。
【００５６】
〔実施例１１〕
水溶液１に代えて、Ｐｄ（ＮＯ３）２（Ｐｄ原料）０．００９ｇ、Ｚｎ（ＮＯ３）２・６Ｈ２Ｏ（Ｚｎ塩）０．１８３ｇ、および、ＺｒＯ（ＮＯ３）２・２Ｈ２Ｏ（Ｚｒ塩）０．１０８ｇを水１ｍｌに溶解させた水溶液１１を用いた以外は、実施例１と同様の方法で、原料の転化率、ブタジエン（ＢＤ）選択率、ＢＤ収率、および、ＢＤ生産性を算出した。これらの結果を下記表１に示す。
【００５７】
〔実施例１２〕
水溶液１に代えて、Ｇａ（ＮＯ３）２・ｎＨ２Ｏ（Ｇａ原料）０．０１４ｇ、Ｚｎ（ＮＯ３）２・６Ｈ２Ｏ（Ｚｎ塩）０．１８３ｇ、および、ＺｒＯ（ＮＯ３）２・２Ｈ２Ｏ（Ｚｒ塩）０．１０８ｇを水１ｍｌに溶解させた水溶液１２を用いた以外は、実施例１と同様の方法で、原料の転化率、ブタジエン（ＢＤ）選択率、ＢＤ収率、および、ＢＤ生産性を算出した。これらの結果を下記表１に示す。
【００５８】
〔比較例１〕
水溶液１に代えて、Ｃｕ（ＮＯ３）２・３Ｈ２Ｏ（Ｃｕ原料）０．０１５ｇ、Ｚｎ（ＮＯ３）２・６Ｈ２Ｏ（Ｚｎ塩）０．１８３ｇ、および、ＺｒＯ（ＮＯ３）２・２Ｈ２Ｏ（Ｚｒ塩）０．１０８ｇを水１ｍｌに溶解させた水溶液Ｃ１を用い、反応温度を下記表１に示す温度（４００℃）に変更した以外は、実施例１と同様の方法で、原料の転化率、ブタジエン（ＢＤ）選択率、ＢＤ収率、および、ＢＤ生産性を算出した。これらの結果を下記表１に示す。
【００５９】
〔比較例２〕
水溶液１に代えて、Ｎｉ（ＮＯ３）２・３Ｈ２Ｏ（Ｎｉ原料）０．０１９ｇ、Ｚｎ（ＮＯ３）２・６Ｈ２Ｏ（Ｚｎ塩）０．１８３ｇ、および、ＺｒＯ（ＮＯ３）２・２Ｈ２Ｏ（Ｚｒ塩）０．１０８ｇを水１ｍｌに溶解させた水溶液Ｃ２を用いた以外は、実施例１と同様の方法で、原料の転化率、ブタジエン（ＢＤ）選択率、ＢＤ収率、および、ＢＤ生産性を算出した。これらの結果を下記表１に示す。
【００６０】
〔比較例３〕
水溶液１に代えて、Ｃｕ（ＮＯ３）２・３Ｈ２Ｏ（Ｃｕ原料）０．０１５ｇ、Ｚｎ（ＮＯ３）２・６Ｈ２Ｏ（Ｚｎ塩）０．１８３ｇ、および、ＺｒＯ（ＮＯ３）２・２Ｈ２Ｏ（Ｚｒ塩）０．１０８ｇを水１ｍｌに溶解させた水溶液Ｃ３を用いた以外は、実施例１と同様の方法で、原料の転化率、ブタジエン（ＢＤ）選択率、ＢＤ収率、および、ＢＤ生産性を算出した。これらの結果を下記表１に示す。
【００６１】
〔比較例４〕
水溶液１に代えて、ＡｇＮＯ３（Ａｇ原料）０．００７ｇ、Ｚｎ（ＮＯ３）２・６Ｈ２Ｏ（Ｚｎ塩）０．１８３ｇ、および、ＺｒＯ（ＮＯ３）２・２Ｈ２Ｏ（Ｚｒ塩）０．１０８ｇを水１ｍｌに溶解させた水溶液Ｃ４を用いた以外は、実施例１と同様の方法で、原料の転化率、ブタジエン（ＢＤ）選択率、ＢＤ収率、および、ＢＤ生産性を算出した。これらの結果を下記表１に示す。
【００６２】
〔比較例５〕
水溶液１に代えて、Ｃｕ（ＮＯ３）２・３Ｈ２Ｏ（Ｃｕ原料）０．００８８ｇ、Ｚｎ（ＮＯ３）２・６Ｈ２Ｏ（Ｚｎ塩）０．０５０ｇ、および、ＺｒＯ（ＮＯ３）２・２Ｈ２Ｏ（Ｚｒ塩）０．１０５ｇを水１ｍｌに溶解させた水溶液Ｃ５を用い、シリカ（富士シリシア株式会社製、商品名：ＣＡＲｉＡＣＴ Ｇ−６、平均細孔径：６ｎｍ）に代えて、シリカ（シグマアルドリッチ社製、商品名：Ｄａｖｉｓｉｌ Ｇｒａｄｅ ６３６、平均細孔径：６ｎｍ）を用い、反応温度を下記表１に示す温度（４００℃）に変更した以外は、実施例１と同様の方法で、原料の転化率、ブタジエン（ＢＤ）選択率、ＢＤ収率、および、ＢＤ生産性を算出した。これらの結果を下記表１に示す。
【００６３】
【表１】
2020000998.tif 000002
【００６４】
表１に示す結果から、第１２族から選択される金属（Ａ）と、第４族から選択される金属（Ｂ）と、第２族、第３族、第３族ランタノイド、第６族、第７族、第９族、パラジウム、および、第１３族からなる群から選択される金属（Ｃ）とを担持させた固体触媒を用いた場合、エタノールの転化率およびブタジエンの選択率がいずれも高くなり、ブタジエンの収率が向上することが分かった（実施例１〜１２）。